(57)【要約】      （修正有）【課題】浸透物、特に水蒸気および酸素に対して電子的装置をカプセル化するための、簡単に実施可能であり、かつ同時に優れた被包が達成される方法を提供する。【解決手段】浸透物に対する電子的装置３のカプセル化方法であって、ビニル芳香族系ブロックコポリマーをベースとする感圧接着剤５を用意し、ここで、感圧接着剤は、主にビニル芳香族類から構成されたポリマーブロック（Ａブロック）、および主に１，３−ジエンの重合によって構成されたポリマーブロック（Ｂブロック）を含み、かつ感圧接着剤は、１００ｇ／ｍ２・ｄ未満のＷＶＴＲ、および／または１００００ｇ／ｍ２・ｄ・ｂａｒ未満のＯＴＲを有し、かつ感圧接着剤を、電子的装置のカプセル化すべき領域の上および／または周りに適用する。【選択図】図１
2015181111.tif 000002
【特許請求の範囲】
【請求項１】
浸透物に対する電子的装置のカプセル化方法であって、
ビニル芳香族系ブロックコポリマーをベースとする感圧接着剤を用意し、ここで、
前記感圧接着剤は、主にビニル芳香族類から構成されたポリマーブロック（Ａブロック）、および主に１，３−ジエンの重合によって構成されたポリマーブロック（Ｂブロック）を含み、かつ前記感圧接着剤は、１００ｇ／ｍ２・ｄ未満のＷＶＴＲ、および／または１００００ｇ／ｍ２・ｄ・ｂａｒ未満のＯＴＲを有し、
かつ
前記感圧接着剤を、電子的装置のカプセル化すべき領域の上および／または周りに適用する、上記方法。
【請求項２】
感圧接着剤が、接着テープの形で提供されることを特徴とする請求項１に記載の方法。
【請求項３】
感圧接着剤が、電子的装置への適用後に架橋されることを特徴とする請求項１または２に記載の方法。
【請求項４】
感圧接着剤の適用が、これに続く硬化なしで行われることを特徴とする請求項１〜３のいずれか一つに記載の方法。
【請求項５】
ビニル芳香族類がスチレンであることを特徴とする、請求項１〜４のいずれか一つに記載の方法。
【請求項６】
１，３−ジエンがブタジエンおよび／またはイソプレンであることを特徴とする、請求項１〜５のいずれか一つに記載の方法。
【請求項７】
浸透物に対して電子的装置をカプセル化するための感圧接着剤の使用において、
感圧接着剤が、ビニル芳香族系ブロックコポリマーをベースとし、ここで、
前記感圧接着剤は、主にビニル芳香族類から構成されたポリマーブロック（Ａブロック）、および主に１，３−ジエンの重合によって構成されたポリマーブロック（Ｂブロック）を含み、かつ前記感圧接着剤は、１００ｇ／ｍ２・ｄ未満のＷＶＴＲ、および／または１００００ｇ／ｍ２・ｄ・ｂａｒ未満のＯＴＲを有する、
ことを特徴とする、上記使用。
【請求項８】
ビニル芳香族類がスチレンであることを特徴とする、請求項７に記載の使用。
【請求項９】
１，３−ジエンがブタジエンおよび／またはイソプレンであることを特徴とする、請求項７または８に記載の使用。
【請求項１０】
感圧接着剤が、ビニル芳香族類から構成されたポリマーブロックを含むこと、および
感圧接着剤が、１，３−ジエンの重合によって構成されたポリマーブロック、
および特異的にまたは完全に水素化されたポリマーブロックを含むことを特徴とする請求項７〜９のいずれか一つに記載の使用。
【請求項１１】
ブロックコポリマーが、ポリビニル芳香族部分を１０重量％〜３５重量％の割合で有することを特徴とする請求項７〜１０のいずれか一つに記載の使用。
【請求項１２】
感圧接着剤が、ビニル芳香族系ブロックコポリマーを少なくとも２０重量％の割合で有すること、および／または
感圧接着剤が、ビニル芳香族系ブロックコポリマーを最大８０重量％の割合で有することを特徴とする請求項７〜１１のいずれか一つに記載の使用。
【請求項１３】
感圧接着剤が、樹脂または樹脂混合物を含むことを特徴とする請求項７〜１２のいずれか一つに記載の使用。
【請求項１４】
感圧接着剤が、３０℃超のＤＡＣＰ値および５０℃超のＭＭＡＰ値を有する少なくとも一種の樹脂を含むこと、および／または
感圧接着剤が、９５℃超の軟化温度を有する少なくとも一種の樹脂を含むことを特徴とする請求項７〜１３のいずれか一つに記載の使用。
【請求項１５】
感圧接着剤が一種または複数種の添加剤を含むことを特徴とする請求項７〜１４のいずれか一つに記載の使用。
【請求項１６】
感圧接着剤が一種または複数種の充填剤を含むことを特徴とする請求項７〜１５のいずれか一つに記載の使用。
【請求項１７】
充填剤が、少なくとも１つの寸法においてナノスケールで形成されることを特徴とする請求項１６に記載の使用。
【請求項１８】
感圧接着剤が、充填剤を少なくとも５重量％の割合で有すること、および／または
感圧接着剤が、充填剤を最大９５重量％の割合で有することを特徴とする請求項１６または１７に記載の使用。
【請求項１９】
感圧接着剤が透明に形成されていることを特徴とする請求項７〜１８のいずれか一つに記載の使用。
【請求項２０】
感圧接着剤が、３２０ｎｍ〜４００ｎｍの波長領域においてＵＶブロック性に形成され、その際、最大２０％の平均透過度をＵＶブロック性と呼ぶことを特徴とする請求項７〜１９のいずれか一つに記載の使用。
【請求項２１】
感圧接着剤が、少なくとも２０％の破断伸びを有することを特徴とする請求項７〜２０のいずれか一つに記載の使用。
【請求項２２】
感圧接着剤が、接着テープとして形成されることを特徴とする請求項７〜２１のいずれか一つに記載の使用。
【請求項２３】
接着テープにおける感圧接着剤の層厚が、少なくとも１μｍであること、および／または
接着テープにおける感圧接着剤の層厚が、最大１５０μｍであることを特徴とする請求項７〜２２のいずれか一つに記載の使用。
【請求項２４】
電子構造物と、感圧接着剤とを備えた電子的装置であって、
その際、前記電子構造物が少なくとも部分的に感圧接着剤によってカプセル化されている電子的装置において、
前記感圧接着剤が、請求項７〜２３のいずれか一つに従って形成されていることを特徴とする前記電子的装置。
【発明の詳細な説明】
【技術分野】
【０００１】
本発明は、請求項１の前提部に基づく電子的装置（ｅｌｅｋｔｒｏｎｉｓｃｈｅ  Ａｎｏｒｄｎｕｎｇ）  のカプセル化方法ならびに請求項５の前提部に基づく電子的装置のカプセル化のための感圧接着剤の使用に関する。
【背景技術】
【０００２】
（光）電子的装置は、市場の製品においてますます頻繁に使用されており、または市場導入間近にある。このような装置には、無機電子構造または有機電子構造、例えば有機半導体、有機金属半導体、またはポリマー半導体が含まれ、またはそれらの組合せも含まれる。これらの装置および製品は、所望の用途に応じて硬く、または柔軟に形成され、その際、柔軟な装置に対する需要が次第に増している。このような装置の作製は、例えば凸版印刷、凹版印刷、スクリーン印刷、平版印刷のような印刷方法によって行われ、または熱転写印刷、インク・ジェット印刷、もしくはデジタル印刷などのいわゆる「ノン・インパクト・プリンティング」のような印刷方法によっても行われる。しかし例えば化学気相蒸着（ＣＶＤ）、物理気相蒸着（ＰＶＤ）、プラズマ促進化学または物理蒸着方法（ＰＥＣＶＤ）、スパッタリング、（プラズマ）エッチングまたは蒸着（Ｂｅｄａｍｐｆｕｎｇ）のような真空方法も度々使用されており、その際、構造化は一般的にマスクによって行われる。
【０００３】
すでに市販されている、またはその市場潜在力において関心を引く（光）電子の用途に関する例としては、ここでは電気泳動またはエレクトロクロミックを用いた構成物またはディスプレイ、表示装置およびディスプレイ装置における有機発光ダイオードまたはポリマー発光ダイオード（ＯＬＥＤまたはＰＬＥＤ）、または照明として挙げればエレクトロ・ルミネセンス・ランプ、有機太陽電池、好ましくは色素太陽電池またはポリマー太陽電池、無機太陽電池、好ましくは特にケイ素、ゲルマニウム、銅、インジウム、およびセレニウムをベースとする薄層太陽電池、有機電界効果トランジスタ、有機スイッチング素子、有機光増幅器、有機レーザ・ダイオード、有機センサまたは無機センサ、または有機または無機ベースのＲＦＩＤトランスポンダも挙げられる。
【０００４】
無機および／または有機の（光）電子機器の範囲における、しかしことのほか有機（光）電子機器の範囲における（光）電子的装置の十分な耐用期間および機能を実現するための技術的な課題として、その中に内包されたコンポーネントを浸透物に対して保護することが考えられる。浸透物とは、多数の低分子有機化合物または低分子無機化合物であり、特に水蒸気および酸素であり得る。
【０００５】
無機および／または有機の（光）電子機器の範囲における、ことのほか有機原料を使用する場合の多数の（光）電子的装置は、水蒸気からも酸素からも影響を及ぼされやすく、その際、多くの装置に関して水蒸気の侵入がより大きな問題としてランク付けされる。このため電子的装置の耐用期間中はカプセル化による保護が不可欠であり、というのもそうしなければ、使用期間中ずっと性能が低下していくからである。こうして例えば構成要素の酸化により、エレクトロ・ルミネセンス・ランプ（ＥＬランプ）または有機発光ダイオード（ＯＬＥＤ）などのような発光装置の場合は光力が、電気泳動ディスプレイ（ＥＰディスプレイ）の場合はコントラストが、または太陽電池の場合は効率が、非常に短い期間内に激しく低下する可能性がある。
【０００６】
無機および／または有機の（光）電子機器の場合、特に有機（光）電子機器の場合、酸素および／または水蒸気のような浸透物に対する浸透バリアとなる柔軟な接着溶液に対する特別な需要がある。それだけでなく、このような（光）電子的装置に対しては多くの更なる要求がある。このため柔軟な接着溶液は、２つの土台の間の優れた付着を達成するだけでなく、それに加えて高いせん断強度および剥離強度、化学耐性、耐老朽化性、高い透明性、簡単な加工性、ならびに高い柔軟性および曲げ性のような特性を満たすべきである。
【０００７】
したがって従来技術に基づき一般的に行われている手法では、水蒸気および酸素を通り抜けさせない２つの土台の間に電子的装置を据える。その後、引き続き縁での封止が行われる。柔軟でない構成物のためにはガラスまたは金属土台が使用され、これらの土台は、高い浸透バリアを提供するが、しかし機械的な負荷に対しては抵抗力が著しく欠落している。さらにこれらの土台は装置全体の厚みを比較的大きくする。金属土台の場合にはこれに加えて透明性がない。これに対し柔軟な装置のためには、多層状に作製可能な透明または不透明なフィルムのような平面土台が用いられる。これに関しては、様々なポリマーからの組合せも、無機層または有機層も使用することができる。このような平面土台の使用は、柔軟で、極めて薄い構造を可能にする。その際、多様な用途のために、例えばフィルム、織布、不織布、および紙、またはそれらからの組合せのような非常に様々な土台が可能である。
【０００８】
できるだけ優れた封止を達成するため、特殊なバリア接着剤が使用される。（光）電子部品を封止するための優れた接着剤は、酸素に対する、および特に水蒸気に対する低い浸透性を有しており、装置上への十分な付着性を有しており、かつ装置上をうまく流れ得る。装置への付着性が低い場合は、界面でのバリア作用を低下させ、これにより接着剤の特性に関係なく、酸素および水蒸気の侵入を可能にする。接着剤と土台の間の接触が徹底されている場合にのみ、接着剤の特性が、接着剤のバリア作用に対する決定的な因子となる。
【０００９】
バリア作用を特徴づけるために、通常は酸素透過率ＯＴＲ（Ｏｘｙｇｅｎ  Ｔｒａｎｓｍｉｓｓｉｏｎ  Ｒａｔｅ）および水蒸気透過率（ＷＶＴＲ）（Ｗａｔｅｒ  Ｖａｐｏｒ  Ｔｒａｎｓｍｉｓｓｉｏｎ  Ｒａｔｅ）が提示される。その際、それぞれの率は、特定の温度および分圧条件ならびに場合によっては相対湿度のような更なる測定条件の下での、面積および時間当りの酸素もしくは水蒸気のフィルムを通り抜ける流量を示す。これらの値が低ければ低いほど、それぞれの材料はカプセル化のためにより適している。その際、浸透性の提示は、単にＷＶＴＲまたはＯＴＲに関する値に基づくだけでなく、常に材料の厚みなどのような浸透の平均経路長に関する情報または特定の経路長に基づく規格化も内容として含んでいる。
【００１０】
浸透性Ｐは、気体および／または液体に関する物体の透過性のための尺度である。低いＰ値は優れたバリア作用を特徴づける。浸透性Ｐは、定置された条件下での、特定の浸透経路長、分圧、および温度の場合の、定義された材料および定義された浸透物に関する特定の値である。浸透性Ｐは、拡散項Ｄおよび溶解度項Ｓの積で表わされる。すなわち、
Ｐ＝Ｄ×Ｓ
【００１１】
溶解度項Ｓは、ここでは浸透物に対するバリア接着剤の親和力を表わしている。水蒸気の場合は、例えば疎水性材料によって低いＳ値が達成される。拡散項Ｄは、バリア材料内での浸透物の可動性に関する尺度であり、かつ分子の可動性または自由体積のような特性に直接的に依存している。強架橋された材料または高結晶質の材料ではしばしば、比較的低いＤ値が達成される。しかしながら高結晶質の材料は、一般的に透明性が比較的低く、かつ比較的強い架橋は比較的低い柔軟性を生じさせる。浸透性Ｐは、通常は分子の可動性が増すとともに上昇し、例えば温度が上昇する場合またはガラス転移点を超える場合にも上昇する。
【００１２】
水蒸気および酸素の透過性への影響に関し、接着剤のバリア作用を上昇させるための手法は、特に両方のパラメータＤおよびＳを考慮しなければならない。これらの化学的な特性に加え、浸透性への物理的な影響の効果、特に平均浸透経路長および界面特性（接着剤の表面流動挙動、付着性）も考慮に入れなければならない。理想的なバリア接着剤は、土台上に非常に優れて付着する上に、低いＤ値およびＳ値を有している。
【００１３】
低い溶解度項Ｓは、優れたバリア特性を達成するためにはたいてい不十分である。これの古典的な例は、特にシロキサンエラストマーである。この材料は極めて疎水性であり（小さな溶解度項）、しかしその自由に回転可能なＳｉ−Ｏ結合（大きな拡散項）によって、水蒸気および酸素に対する比較的低いバリア作用を有する。つまり優れたバリア作用のためには溶解度項Ｓと拡散項Ｄの良いバランスが必要である。
【００１４】
このため、これまではとりわけエポキシドをベースとした液体接着剤および付着剤が使用されてきた（ＷＯ９８／２１２８７Ａ１（特許文献１）；ＵＳ４，０５１，１９５Ａ（特許文献２）；ＵＳ４，５５２，６０４Ａ（特許文献３））。これらは強架橋によって低い拡散項Ｄを有する。その主要な使用分野は、硬い装置の縁の貼り付けであり、しかし適度な柔軟な装置もである。硬化は熱またはＵＶ放射によって行われる。面全体を貼り付けることは、硬化によって生じる収縮のためにほとんど不可能であり、なぜなら硬化の際、接着剤と土台の間にテンションがかかり、このテンションは他方でまた層間剥離を引き起こす恐れがあるからである。
【００１５】
この液体の接着剤の使用は一連の欠点を伴う。低分子の成分（ＶＯＣ−揮発性有機化合物）が、装置のうちの影響を受けやすい電子構造物を害する可能性があり、かつ生産における取扱いを困難にする可能性がある。この接着剤は、高い費用をかけて、装置のそれぞれの個々の構成要素上に施さなければならない。正確な位置決めを保証するため、高価なディスペンサおよび固定機構を購入する必要がある。加えてこの種の塗布は、迅速で連続的なプロセスの妨げとなり、かつその後に続いて必要なラミネート加工ステップ中は、低い粘性により、狭い制限領域内での定義された層厚および貼り付き幅の達成を困難にする可能性がある。
【００１６】
さらに、このような高架橋される接着剤は、硬化後に僅かな柔軟性しか有さない。熱架橋系の使用は狭い温度範囲内に制限される。２成分系の場合は可使時間によって制限され、つまりゲル化までの処理時間が生じていた。高い温度範囲内でも、および特に長い反応時間の場合もまた、影響を受けやすい（光）電子構造物が、この種の系の使用の可能性を制限する。すなわち、（光）電子構造物の場合の最大使用可能温度はしばしば６０℃であり、なぜならこの温度を超えると事前損傷がすでに発生し得るからである。特に、有機電子機器を内包しており、かつ透明なポリマーフィルムによって、またはポリマーフィルムおよび無機層から成るアセンブリによってカプセル化された柔軟な装置は、ここで狭い制限範囲を強いる。これは、大きな圧力でのラミネート加工ステップにも当てはまる。より良い保持性を達成するには、ここでは温度負荷ステップをなくすことおよび比較的低い圧力でのラミネート加工が好ましい。
【００１７】
最近では、熱硬化可能な液体接着剤に対する代替案として、放射線硬化型接着剤も度々使用されるようになっている（ＵＳ２００４／０２２５０２５Ａ１（特許文献４））。放射線硬化型接着剤の使用は、電子的装置に長く持続する熱負荷をかけることを回避する。しかしながら、一般的にはＵＶ放射線のほかにＩＲ放射線も非常に高い割合で放出されるので、照射によって装置の短期的な点状の加熱が引き起こされる。さらに上に挙げたＶＯＣ、収縮、層間剥離、および低い柔軟性のような液体接着剤の欠点は、同様に解決されないままである。問題は、光開始剤または増感剤からの追加的な揮発性成分または分解生成物によって生じ得る。それに加え装置がＵＶ光を通さなければならない。
【００１８】
特に有機電子機器の構成要素や使用されるポリマーの多くは、しばしばＵＶ負荷に対して影響を受けやすいので、比較的長く続く屋外使用は、更なる追加的な保護措置、例えば更なるカバーフィルムなしでは不可能である。このカバーフィルムは、ＵＶ硬化型接着剤系の場合、ＵＶ硬化後に初めて施すことができ、これは追加的に製造の複雑さを高めおよび装置の厚みを厚くする。
【００１９】
ＵＳ２００６／０１００２９９Ａ１（特許文献５）は、電子的装置をカプセル化するためのＵＶ硬化可能な感圧接着テープを開示している。この感圧接着テープは、軟化点が６０℃超のポリマー、軟化点が３０℃未満の重合可能なエポキシド樹脂、および光開始剤の組合せをベースとする接着剤を含んでいる。このポリマーは、ポリウレタン、ポリイソブチレン、ポリアクリロニトリル、ポリ塩化ビニリデン、ポリ（メタ）アクリレート、またはポリエステル、ただし特にアクリレートであり得る。さらに接着樹脂、可塑剤、または充填剤が含まれる。
【００２０】
アクリレート系接着剤は、ＵＶ放射線および様々な化学物質に対する非常に優れた耐性を有しているが、しかし異なる下地への接着力のバラツキが非常に大きい。ガラスまたは金属のような極性の下地に対する接着力は非常に高い一方で、例えばポリエチレンまたはポリプロピレンのような非極性の下地に対する接着力は、どちらかといえば低い。この場合は、界面での拡散の危険が特に大きな程度で生ずる。加えてこのアクリレート系接着剤は非常に極性が強く、これは、特に水蒸気の拡散を、後の架橋にもかかわらず助長する。重合可能なエポキシド樹脂の使用によって、この傾向はさらに強化される。
【００２１】
ＵＳ２００６／０１００２９９（特許文献５）に記載の感圧接着剤としての実施形態は、簡単な適用という利点を有しているが、しかし同様に、含まれる光開始剤によって生じ得る分解生成物、構成の必然的なＵＶ透過性、および硬化後の柔軟性の低下という欠陥がある。これに加え、粘着性および特に凝集性の維持に必要であるエポキシド樹脂または別の架橋剤の割合が少ないことによって、液体接着剤によるよりずっと少ない架橋密度しか達成できない。
【００２２】
一般的に感圧接着テープは、液体接着剤とは違い、比較的高分子のポリマーのために、表面上での優れた濡れおよび付着のためにはある程度の時間、十分な圧力、および粘性成分と弾性成分との優れたバランスを必要とする。一般的に接着剤を後から架橋することは、接着剤の収縮を引き起こす。これは界面での付着性の低下を引き起こす可能性があり、またここでもまた浸透性を上昇させ得る。
【００２３】
ＷＯ２００７／０８７２８１Ａ１（特許文献６）は、電子的用途、特にＯＬＥＤのための、ポリイソブチレン（ＰＩＢ）をベースとする透明で柔軟な感圧接着テープを開示している。その際、５００，０００ｇ／ｍｏｌ超の分子量でのポリイソブチレン、および水素化環状樹脂が使用される。任意に、光重合可能な樹脂および光開始剤を使用することができる。
【００２４】
ポリイソブチレンをベースとする接着剤は、その低い極性に基づき、水蒸気に対する優れたバリアを有しているが、しかし高い分子量の場合でさえ凝集性が比較的低く、このためこの接着剤は、温度上昇の際にしばしば低いせん断強度を有する。低分子の成分の割合を随意に減少させることはできず、なぜならそうでないと付着性が明らかに低下し、かつ界面浸透性が増すからである。接着剤の非常に低い凝集性のゆえに必要とされる高い割合の機能性樹脂を使用すると、接着剤の極性が再び上昇し、したがって溶解度項が大きくなる。
【００２５】
これに対し、しっかりと架橋された感圧接着剤は確かに優れた凝集性を示すが、しかし表面流動挙動が低下する。この感圧接着剤は、不十分にしか土台表面の粗さに適応できず、これにより界面での浸透が上昇する。加えてこのしっかりと架橋された感圧接着剤は、比較的少ない程度でしか、負荷下で現れるような変形エネルギーを散逸させられない。この両方の現象によって接着力が減少する。これに対して僅かに架橋された感圧接着剤は、確かに粗い表面上をうまく流れることができ、かつ変形エネルギーを散逸させることができ、これにより付着性への要求を満たすことができるが、しかしこの感圧接着剤は、低い凝集性のゆえに、不十分にしか負荷に耐えられない。
【００２６】
加えて、従来技術からはバリア特性のない感圧接着剤が知られており（ＷＯ０３／０６５４７０Ａ１（特許文献７））、この感圧接着剤は、電子構成物において転写式接着剤として使用される。この接着剤は機能性充填剤を含んでおり、この機能性充填剤は、構成物内で酸素または水蒸気と反応する。これにより構成物内でのスカベンジャーの簡単な適用が可能である。外から構成物を封止するために、透過性の低い更なる付着剤を使用する。
【００２７】
従来技術からは、ビニル芳香族系ブロックコポリマーをベースとする接着剤が、例えばＵＳ４，９８５，４９９Ａ１（特許文献８）から知られている。この公報は、接着剤の様々な有利な組成を記載している。
【００２８】
さらに従来技術からブロックコポリマーのバリア作用が知られている（ＵＳ２００２／０１８８０５３Ａ１（特許文献９））。ここでは、このブロックコポリマーに基づくポリマーが、塗布後に封止層によって覆われ、そうして固定されることによって、電気泳動ディスプレイの封止に使用されている。
【先行技術文献】
【特許文献】
【００２９】
【特許文献１】ＷＯ９８／２１２８７Ａ１
【特許文献２】ＵＳ４，０５１，１９５Ａ
【特許文献３】ＵＳ４，５５２，６０４Ａ
【特許文献４】ＵＳ２００４／０２２５０２５Ａ１
【特許文献５】ＵＳ２００６／０１００２９９Ａ１
【特許文献６】ＷＯ２００７／０８７２８１Ａ１
【特許文献７】ＷＯ０３／０６５４７０Ａ１
【特許文献８】ＵＳ４，９８５，４９９Ａ１
【特許文献９】ＵＳ２００２／０１８８０５３Ａ１
【特許文献１０】ＥＰ１３１１５５９Ｂ１
【特許文献１１】ＵＳ２００７／０１３５５５２Ａ１
【特許文献１２】ＷＯ０２／０２６９０８Ａ１
【非特許文献】
【００３０】
【非特許文献１】「Ｃｈｅｍｉｓｔｒｙ  ａｎｄ  Ｔｅｃｈｎｏｌｏｇｙ  ｏｆ  ＵＶ  ａｎｄ  ＥＢ  ｆｏｒｍｕｌａｔｉｏｎ  ｆｏｒ  Ｃｏａｔｉｎｇｓ，  Ｉｎｋｓ  ａｎｄ  Ｐａｉｎｔｓ」（Ｖｏｌ．  １，  １９９１，  ＳＩＴＡ，  Ｌｏｎｄｏｎ）
【非特許文献２】Ａ．  Ｇ．  Ｅｒｌａｔら編、「４７ｔｈ  Ａｎｎｕａｌ  Ｔｅｃｈｎｉｃａｌ  Ｃｏｎｆｅｒｅｎｃｅ  Ｐｒｏｃｅｅｄｉｎｇｓ−Ｓｏｃｉｅｔｙ  ｏｆ  Ｖａｃｕｕｍ  Ｃｏａｔｅｒｓ」、２００４、６５４〜６５９頁
【非特許文献３】Ｍ．  Ｅ．  Ｇｒｏｓｓら編「４６ｔｈ  Ａｎｎｕａｌ  Ｔｅｃｈｎｉｃａｌ  Ｃｏｎｆｅｒｅｎｃｅ  Ｐｒｏｃｅｅｄｉｎｇｓ−Ｓｏｃｉｅｔｙ  ｏｆ  Ｖａｃｕｕｍ  Ｃｏａｔｅｒｓ」、２００３、８９〜９２頁
【発明の概要】
【発明が解決しようとする課題】
【００３１】
本発明の課題は、簡単に実施可能でありかつ同時に優れたカプセル化が達成される、浸透物、特に水蒸気および酸素に対して電子的装置をカプセル化するための方法を提供することである。さらに（光）電子的装置の耐用期間を、適切な、特に柔軟な接着剤の使用によって延長することも意図される。
【課題を解決するための手段】
【００３２】
本発明は、請求項１に記載の方法によって上述の問題を解決する。並列の解決策は、請求項５および１９に記載されている。好ましい態様および変形形態はそれぞれの従属請求項の主題である。
【００３３】
本発明はまず、上述の欠点にもかかわらず、それでも、これまで感圧接着剤に関して説明した欠点を生じさせずにまたは減少させて、感圧接着剤を電子的装置のカプセル化のために使用することが可能であるという知見に基づく。詳しく言うと、ビニル芳香族系ブロックコポリマーをベースとする感圧接着剤が、電子的装置をカプセル化するために特に適していることが判明した。従って、本発明では、ビニル芳香族系ブロックコポリマーをベースとする感圧接着剤を用意し、そして電子的装置のカプセル化すべき領域に適用する。この接着剤は感圧接着剤であるので、適用は、事前固化またはそれに類することを行う必要がないために特に簡単である。感圧接着剤の態様によっては、以後の処理も必要なくなる。
【００３４】
接着剤の範囲において、感圧接着剤は特にその永続的な接着性および柔軟性を特色とする。永続的な粘着性を有する材料は、付着特性および凝集特性の適切な組合せをいつでも有していなければならない。この特徴が、例えば完全に反応していない状態ではほとんど凝集性を供しない反応性接着剤と感圧接着剤を区別している。優れた付着性のためには、付着性および凝集性のバランスが最適であるように感圧接着剤を調整することが重要である。
【００３５】
ここでは、記載の感圧接着剤によって完全に取り囲むことだけをカプセル化と呼ぶのではなく、（光）電子的装置のカプセル化すべき領域上での感圧接着剤の部分的な適用、例えば電子構造物の片面を覆うこと、または縁取ることもすでにカプセル化と呼ぶ。
【００３６】
感圧接着剤の成分の選択によって、およびそれによる、ビニル芳香族系ブロックコポリマーの非極性ブロックと、そこから結果として生じる拡散係数の低い溶解度項（Ｓ）とから結果として生じる低い極性によって、水蒸気および酸素のような浸透物の、しかし特に水蒸気の低い通過性が達成される。一つの態様では、感圧接着剤が、１００ｇ／ｍ２・ｄ未満、好ましくは４０ｇ／ｍ２・ｄ未満のＷＶＴＲを有すること、および／または感圧接着剤が、１００００ｇ／ｍ２・ｄ・ｂａｒ未満、好ましくは５０００ｇ／ｍ２・ｄ・ｂａｒ未満のＯＴＲを有することを特徴とする。ブロックコポリマー内で少なくとも２つのドメインを形成することにより、追加的に、非常に優れた凝集性および同時に改善されたバリア特性が獲得される。以下に述べるような更なる成分によって、（光）電子的装置の要求に応じ、例えば架橋反応によって、特性を有利に要求に適応させることができる。  
【００３７】
つまり本発明の利点は、他の感圧接着剤に比べ、様々な土台上での優れた界面付着性に伴う酸素およびとりわけ水蒸気に対する非常に優れたバリア特性、優れた凝集性、および液体接着剤に比べ、非常に高い柔軟性、および（光）電子的装置内でのおよびカプセル化の際の／カプセル内での簡単な適用という利点の組み合わせである。感圧接着剤の実施形態に応じて、ビニル芳香族系ブロックコポリマーをベースとする接着剤は、化学物質および環境の及ぼす影響に対する優れた耐性を提供する。さらに特定の実施形態では透明な接着剤もあり、この接着剤は、入射光または出射光の減少を非常に少なく保つので、（光）電子的装置における用途に特に使用することができる。
【００３８】
つまりビニル芳香族系ブロックコポリマーをベースとする感圧接着剤は、特にアクリレート、シリコーン、またはビニルアセテートをベースとする感圧接着剤に比べ、優れた加工性およびコーティング性のほかに、付着および凝集に関する優れた製品特性を特色とし、ならびに酸素に対する優れたバリア作用、および水蒸気に対する非常に優れたバリア作用を特色とする。このような感圧接着剤は、簡単に電子的装置内に組み込むことができ、特に、高い柔軟性が必要な装置内にも組み込むことができる。この感圧接着剤のさらに別の特別に有利な特性は、様々な土台上での同じように優れた付着性、高いせん断強度、および高い柔軟性である。これに加え、土台に対する非常に優れた付着性により、低い界面浸透性も達成される。（光）電子構造物、特に有機電子構造物をカプセル化するためのここに記載の手段を使用することにより、上に挙げた利点を兼ね備え、かつこれらの利点によりカプセル化プロセスを加速および簡略化させる有利な装置が得られる。
【００３９】
感圧接着剤の特定の実施形態では、熱を用いた更なる工程または照射が必要なく、架橋反応による収縮が生じず、また感圧接着剤が帯状の材料として、または電子的装置に相応に適応された形において存在するので、感圧接着剤を簡単で、かつ速く、少ない圧力下で、（光）電子構成物のカプセル化プロセスに組み込むことができる。熱負荷および機械的負荷のような、回避された処理ステップに伴って通常は生じる欠点を、こうして最小化することができる。平面的なバリア材料（例えばガラス、特に薄いガラス、金属酸化物をコーティングしたフィルム、金属フィルム、多層の土台材料）により（光）電子構成物の少なくとも一部をラミネート加工することによるカプセル化は、非常に優れたバリア作用を伴って、簡単なロール・ツー・ロール・プロセスにおいて可能である。構成全体の柔軟性は、感圧接着剤の柔軟性のほかに、（光）電子構成物もしくは平坦なバリア材料の幾何学形状および厚みのような更なる因子に依存する。しかし感圧接着剤の高い柔軟性は、非常に薄く、曲げやすく、かつ柔軟な（光）電子構成物の実現を可能にする。使用した「曲げやすい」という概念は、特定の半径、特に１ｍｍの半径のドラムのような曲げられた物体の湾曲を損傷なく倣うことができる特性と理解され得る。
【００４０】
浸透物に対する電子的装置のカプセル化方法の好ましい態様では、感圧接着剤を接着テープの形で提供することができる。この種の体裁は、感圧接着剤の特に簡単で、かつ均等な適用を可能にする。
【００４１】
その際、「接着テープ」という一般的な表現は、一実施形態では、片面または両面に感圧接着剤が付与された支持体材料を含む。この支持体材料は、全ての平面的な形成物、例えば２次元に延びたフィルムまたはフィルム切片、延びた長さおよび限られた幅を有するテープ、テープ切片、ダイカット、多層構成物、およびその類似物を含む。その際、多様な用途のために、例えばフィルム、織編布、不織布、および紙のような非常に様々な支持体を接着剤と組み合わせることができる。さらに「接着テープ」という表現は、いわゆる「転写式接着テープ」、つまり支持体のない接着テープも含んでいる。転写式接着テープの場合、接着剤は逆に適用前に剥離層を備えており、かつ／または抗付着特性を有する柔軟なライナーの間に施されている。適用のためには、通常は、まずライナーを取り除き、接着剤を適用し、かつその後で第２のライナーを取り除く。この感圧接着剤は、このように直接的に、（光）電子的装置内の２つの表面の結合のために使用できる。
【００４２】
接着テープの支持体材料として、ここではポリマーフィルム、複合フィルム、または有機層および／または無機層を備えたフィルムまたは複合フィルムを使用することが好ましい。このようなフィルム／複合フィルムは、一般的に流通しているフィルム作製に使用される全てのプラスチックから成ることができ、これに限定されるわけではないが例示的に言及するとすれば、すなわちポリエチレン、ポリプロピレン−特に１軸または２軸の延伸によって生成された配向ポリプロピレン（ＯＰＰ）、環状オレフィンコポリマー（ＣＯＣ）、ポリ塩化ビニル（ＰＶＣ）、ポリエステル−特にポリエチレンテレフタレート（ＰＥＴ）およびポリエチレンナフタレート（ＰＥＮ）、エチレンビニルアルコール（ＥＶＯＨ）、ポリ塩化ビニリデン（ＰＶＤＣ）、ポリフッ化ビニリデン（ＰＶＤＦ）、ポリアクリロニトリル（ＰＡＮ）、ポリカーボネート（ＰＣ）、ポリアミド（ＰＡ）、ポリエーテルスルホン（ＰＥＳ）、またはポリイミド（ＰＩ）が挙げられる。
【００４３】
加えて支持体は、有機または無機のコーティングまたは層と組み合わせることができる。これは例えば塗装、印刷、蒸着、スパッタリング、同時押出し、またはラミネート加工のような通常の方法によって行うことができる。これに限定されるわけではないが例示的に言及するとすれば、ここでは例えばケイ素およびアルミニウムの酸化物または窒化物、酸化インジウムスズ（ＩＴＯ）、またはゾルゲルコーティングが挙げられる。
【００４４】
これらのフィルム、特にポリマーフィルムは、透明であることおよび／または酸素および水蒸気に対する浸透バリアを備えることが特に好ましく、その際この浸透バリアは、包装分野に対する要求を上回る（ＷＶＴＲ＜１０−１ｇ／（ｍ２ｄ）；ＯＴＲ＜１０−１ｃｍ３／（ｍ２ｄ  ｂａｒ））。酸素（ＯＴＲ）および水蒸気（ＷＶＴＲ）に関する浸透性の決定は、ＤＩＮ５３３８０第３部またはＡＳＴＭ  Ｆ−１２４９に基づき行われる。酸素透過性は、２３℃および相対湿度５０％で測定される。水蒸気透過性は、３７．５℃および相対湿度９０％で決定される。結果は５０μｍのフィルム厚で規格化される。
【００４５】
感圧接着剤の特定の実施形態では、（光）電子的装置の要求に応じて、弾性および粘性の特性、ならびに（後からの）架橋反応によるバリア作用を変化させることができる。これは、（光）電子的装置に適応させて、熱によっても、電磁放射線、好ましくはＵＶ放射線によっても行うことができる。ただしその際、感圧接着剤の高い柔軟性は維持され続ける。さらに必要ならば、電子的装置上に感圧接着剤を適用する前に、架橋を行うことが好ましい。そうすることで、架橋のために場合によっては必要な例えば熱の形での、またはＵＶ照射による、またはそれに類するエネルギー供給が電子構造を傷つける可能性がなくなる。
【００４６】
さらに好ましくは、特定の実施形態においては、スペクトルの可視光（約４００ｎｍ〜８００ｎｍの波長領域）内で透明な感圧接着剤が使用される。所望の透明性は、特に無色の接着樹脂を使用することで達成可能である。そのためこのような感圧接着剤は、（光）電子構造を覆う面全体の使用にも適している。面全体を貼り付けることは、電子構造物がほぼ中心に配置される場合、縁封止と比べ、浸透物が構造物に達する前に浸透物が面全体にくまなく拡散するにちがいないという利点を提供する。これにより浸透経路は明らかにより長くなる。浸透経路は透過性に反比例するので、この実施形態では、例えば液体接着剤による縁封止に比べて延長された浸透経路が、総合的なバリア性に良い影響を及ぼす。
【００４７】
その際「透明性」とは、光の可視領域において、接着剤の平均透過率が少なくとも７５％、好ましくは９０％より高いことを意味する。支持体を備えた感圧接着テープとしての実施形態の場合、構成全体の最大透過率は、これに加え、使用される支持体の種類および構成の種類に依存する。
【００４８】
（光）電子的装置の電子構造物は、しばしばＵＶ放射線に対して抵抗力がない。このため感圧接着剤がさらにＵＶブロック性に形成される場合が特に有利なことが判明した。「ＵＶブロック性」という概念は、ここでは、相応の波長領域における最大２０％、好ましくは最大１０％、さらに好ましくは最大１％の平均透過度を意味する。好ましい様態では、感圧接着剤が３２０ｎｍ〜４００ｎｍの波長領域（ＵＶＡ放射線）、好ましくは２８０ｎｍ〜４００ｎｍの波長領域（ＵＶＡおよびＵＶＢ放射線）、さらに好ましくは１９０ｎｍ〜４００ｎｍの波長領域（ＵＶＡ、ＵＶＢ、およびＵＶＣ放射線）においてＵＶブロック性に形成されている。
【００４９】
感圧接着剤のＵＶブロック作用は特に、感圧接着剤にＵＶブロッカーまたは適切な充填剤を添加することによって達成することができる。ＵＶブロッカーとしては、例えばＣｉｂａ社のＴｉｎｕｖｉｎのようなＨＡＬＳ（ヒンダードアミン系光安定剤）またはベンズイミダゾール誘導体が適している。充填剤としては特に二酸化チタンが適しており、ことのほかナノスケールの二酸化チタンが適しており、なぜならこれによって可視領域における透明性を維持できるからである。
【００５０】
更なる有利な実施形態では、感圧接着剤が天候の影響およびＵＶ光に対する非常に優れた耐性を示す。この耐性は特に水素化エラストマーおよび／または水素化樹脂の使用によって達成することができる。
【００５１】
接着剤として、主にビニル芳香族類（Ａブロック）、好ましくはスチレンによって構成されたポリマーブロックを含むブロックコポリマーをベースとする接着剤、および主に１，３−ジエン（Ｂブロック）、好ましくはブタジエン、イソプレン、または両方のモノマーから成る混合物を重合することによって構成された接着剤を使用することが好ましい。このＢブロックは一般的に低い極性を有する。ホモポリマーブロックもコポリマーブロックも、Ｂブロックとして好ましく利用可能である。
【００５２】
ＡブロックおよびＢブロックから生じるブロックコポリマーは、同じまたは異なるＢブロックを含むことができ、このＢブロックは、部分的に、選択的に、または完全に水素化することができる。ブロックコポリマーは直鎖状のＡ−Ｂ−Ａ構造を有することができる。同様に放射状の形態のブロックコポリマーならびに星状および直鎖状のマルチブロックコポリマーも使用可能である。更なる成分として、Ａ−Ｂ二元ブロックコポリマーが存在し得る。前述のポリマーの全てが、単独でまたは互いに混合されて利用され得る。
【００５３】
好ましいポリスチレンブロックの代わりに、ビニル芳香族類として、７５℃超のガラス転移温度を有する別の芳香族類含有ホモポリマーおよびコポリマー（好ましくはＣ−８〜Ｃ−１２芳香族類）をベースとするポリマーブロック、例えばα−メチルスチレンを含有する芳香族ブロックも使用可能である。さらに、同じまたは異なるＡブロックを含むこともできる。
【００５４】
上述のブロックＡおよびＢのほかに少なくとも１つの更なるブロックを含む例えばＡ−Ｂ−Ｃブロックコポリマーのようなブロックコポリマーも使用可能である。
【００５５】
本発明の主題ではないが、上に挙げたＢブロックを、室温より高いガラス転移温度を示す例えばポリメチルメタクリレートのような別の化学的性質のＡブロックと共に使用することも考えられる。
【００５６】
市販されているビニル芳香族系ブロックコポリマーとしては、例えばＫｒａｔｏｎ社の商品名Ｋｒａｔｏｎ（スチレン−ブタジエン−スチレン−ブロックコポリマーであるＫｒａｔｏｎ  Ｄ１１０１および１１０２、スチレン−イソプレン−スチレン−ブロックコポリマーであるＫｒａｔｏｎ  Ｄ１１０７または１１６３、または水素化されたスチレン−ブタジエン−スチレン−ブロックコポリマーであるＫｒａｔｏｎ  Ｇ１６５２）、Ｐｏｌｉｍｅｒｉ  Ｅｕｒｏｐａ社の商品名Ｅｕｒｏｐｒｅｎｅ（イソプレン、ブタジエン、またはそれらの水素化生成物を有するスチレンブロックコポリマー）、またはＫｕｒａｒａｙ社の商品名Ｓｅｐｔｏｎ（水素化されたスチレン−イソプレン−スチレン−ブロックコポリマー）が知られている。Ａ−Ｂ−Ｃビニル芳香族系ブロックコポリマーは、例えばＡｒｋｅｍａ社から商品名ＳＢＭの下に入手可能である。
【００５７】
有利な実施形態では、ブロックコポリマーが１０重量％〜３５重量％の割合でポリビニル芳香族類を有する。
【００５８】
更なる好ましい様態では、感圧接着剤全体に対するビニル芳香族系ブロックコポリマーの割合が合計で少なくとも２０重量％、好ましくは少なくとも３０重量％、さらに好ましくは少なくとも３５重量％である。ビニル芳香族系ブロックコポリマーの割合が少な過ぎると、感圧接着剤の凝集性が相対的に低くなる。感圧接着剤全体に対するビニル芳香族系ブロックコポリマーの最大割合は合計で最大８０重量％、好ましくは最大６５重量％、ことのほか好ましくは最大６０重量％である。ビニル芳香族系ブロックコポリマーの割合が高過ぎてもまた、感圧接着剤はほとんど粘着性がなくなる。
【００５９】
さらに好ましい様態では、付着性を望む通りに高めるために、感圧接着剤が少なくとも一種のビニル芳香族系ブロックコポリマーのほかに、少なくとも一種の接着樹脂を有している。この接着樹脂は、ブロックコポリマーのエラストマーブロックと相性が良いものがよい。
【００６０】
接着性付与剤として、ロジンおよびロジン誘導体をベースとする水素化されていないかまたは部分的にもしくは完全に水素化された樹脂、ジシクロペンタジエンの水素化ポリマー、Ｃ５、Ｃ５／Ｃ９もしくはＣ９モノマー流をベースとした水素化されていないかまたは部分的、選択的もしくは完全に水素化された炭化水素樹脂、α−ピネンおよび／またはｓｓ−ピネンおよび／またはδ−リモネンをベースとしたポリテルペン樹脂、好ましくは純粋なＣ８およびＣ９芳香族類の水素化ポリマーなどが、感圧接着剤に使用され得る。前述の接着樹脂は、単独で使用することも、混合して使用することも可能である。その際、室温で固体の樹脂も液体の樹脂も使用することができる。高い耐老朽化性およびＵＶ安定性を保証するため、少なくとも９０％、好ましくは少なくとも９５％の水素化度を有する水素化樹脂が好ましい。
【００６１】
さらに、３０℃より高いＤＡＣＰ値（ジアセトンアルコール曇り点）および５０℃より高いＭＭＡＰ値（混合メチルシクロヘキサンアニリン点）、特に３７℃より高いＤＡＣＰ値および６０℃より高いＭＭＡＰ値を有する非極性樹脂が好ましい。ＤＡＣＰ値およびＭＭＡＰ値は、それぞれ特定の溶剤中での溶解度を示す。この範囲を選択することによって、特に高い浸透バリアが、とりわけ水蒸気に対して達成される。
【００６２】
９５℃超、特に１００℃超の軟化温度（環／球式）を有する樹脂がさらに好ましい。この選択によって、特に高い浸透バリアが、とりわけ酸素に対して達成される。
【００６３】
更なる添加剤として典型的に利用され得るのは、
・可塑剤、例えば軟化オイル、または低分子ポリブテンなどの低分子液体ポリマー
・一次酸化防止剤、例えば立体阻害されたフェノール
・二次酸化防止剤、例えば亜リン酸塩またはチオエーテル
・プロセス安定化剤、例えばＣ−ラジカルスカベンジャー
・光保護剤、例えばＵＶ吸収剤または立体阻害されたアミン
加工助剤
・末端ブロック強化樹脂、ならびに
・場合によっては、好ましくはエラストマー性質の更なるポリマー；  相応に利用可能なエラストマーには、なかでも純粋な炭化水素をベースとしたエラストマー、例えば天然または合成で生成されたポリイソプレンまたはポリブタジエンのような不飽和ポリジエン、化学的に本質的に飽和状のエラストマー、例えば飽和エチレン−プロピレン−コポリマー、α−オレフィンコポリマー、ポリイソブチレン、ブチルゴム、エチレン−プロピレンゴム、ならびに化学的に官能基化された炭化水素、例えばハロゲン含有の、アクリレート含有の、アリル―もしくはビニルエーテル含有のポリオレフィンが含まれる。
【００６４】
更なる実施形態では、本発明に従って使用される感圧接着剤を、表面上に流す前または場合によっては後にも架橋することが好ましく、その際さらに、材料の高い柔軟性および優れた付着性を可能にするような架橋度を得るよう努められる。架橋後に、感圧接着剤が少なくとも２０％の破断伸びを有することが好ましい。このような破断伸びは、感圧接着剤のできるだけ柔軟な様態に関して特に好ましい。破断伸びは、３００ｍｍ／ｍｉｎの伸び速度および２３℃の温度で決定される。
【００６５】
好ましいやり方では、感圧接着剤はＵＶ放射線または電子線によって架橋される。架橋に関する従来技術の詳細な説明および重要な方法パラメータは、例えば「Ｃｈｅｍｉｓｔｒｙ  ａｎｄ  Ｔｅｃｈｎｏｌｏｇｙ  ｏｆ  ＵＶ  ａｎｄ  ＥＢ  ｆｏｒｍｕｌａｔｉｏｎ  ｆｏｒ  Ｃｏａｔｉｎｇｓ，  Ｉｎｋｓ  ａｎｄ  Ｐａｉｎｔｓ」（Ｖｏｌ．  １，  １９９１，  ＳＩＴＡ，  Ｌｏｎｄｏｎ）（非特許文献１）から当業者に知られている。これに加え、高エネルギー照射を可能にする別の方法も使用することができる。
【００６６】
必要な放射線量を減らすため、粘弾性材料に架橋剤および／または架橋促進剤を混入させることができ、特にＵＶ放射線により、電子線により、および／または熱により励起可能な架橋剤および／または促進剤によって行われる。放射線架橋に適した架橋剤は、例えば以下の官能基を含むモノマーまたはポリマーである。すなわち、アクリレートまたはメタクリレート、エポキシド、ヒドロキシ、カルボキシ、ビニル、ビニルエーテル、オキセタン、チオール、アセトアセテート、イソシアネート、アリル、または概して不飽和の化合物。使用されるモノマーまたはポリマーは、架橋度の要求に応じて二官能性または多官能性であることができる。
【００６７】
さらに好ましい形態では、感圧接着剤が熱活性化可能な架橋剤によって架橋される。このために、好ましくは過酸化物、酸または酸無水物、金属キレート、二官能性または多官能性エポキシド、二官能性または多官能性水酸化物、ならびに二官能性または多官能性イソシアネートが混入され、これは、例えば酸無水物に関してＥＰ１３１１５５９Ｂ１（特許文献１０）に記載されているように行われる。
【００６８】
前述の官能基を備えたモノマー架橋剤のほかに、架橋基によって官能基化されたビニル芳香族系ブロックコポリマーが好ましく使用される。有利には、Ｋｒａｔｏｎ  ＦＧシリーズ（例えばＫｒａｔｏｎ  ＦＧ１９０１またはＫｒａｔｏｎ  ＦＧ１９２４）、Ａｓａｈｉ  Ｔｕｆｔｅｃ  Ｍ１９１３もしくはＴｕｆｔｅｃ  Ｍ１９４３またはＳｅｐｔｏｎ  ＨＧ２５２（ＳＥＥＰＳ−ＯＨ）のような官能基化されたビニル芳香族系ブロックコポリマーが使用される。さらに別の好ましいブロックコポリマーとして、例えばＤａｉｃｅｌ社の商品名Ｅｐｏｆｒｉｅｎｄ  Ａ１００５、Ａ１０１０、またはＡ１０２０が入手可能である。適切な架橋剤（例えば多価イソシアネート、アミン、エポキシド、アルコール、チオール、フェノール、グアニジン、メルカプタン、カルボン酸、または酸無水物）を添加することにより、ブロックコポリマーを熱または放射線によって架橋することができる。酸または酸無水物により変性されたビニル芳香族系ブロックコポリマー（例えばＫｒａｔｏｎ  ＦＧシリーズ）とエポキシ化ビニル芳香族系ブロックコポリマー（例えばＤａｉｃｅｌ  Ｅｐｏｆｒｉｅｎｄシリーズ）との組合せも有利に利用し得る。これにより、モノマー架橋剤を使わずに架橋を達成することができ、このため架橋が不完全な場合も、モノマー成分が残らない。官能基化されたモノマーまたはポリマーの混合物も同様に使用可能である。
【００６９】
本発明の一実施形態では感圧接着剤は充填剤も含んでおり、これに限定されるわけではないが例示的に言及するとすれば、酸化物、水酸化物、炭酸塩、窒化物、ハロゲン化物、炭化物、またはアルミニウムの、ケイ素の、ジルコニウムの、チタンの、スズの、亜鉛の、鉄の、もしくはアルカリ（土類）金属の混合酸化物化合物／混合水酸化物化合物／混合ハロゲン化物化合物が挙げられる。これは本質的にアルミナであり、例えば酸化アルミニウム、ベーマイト、バイヤライト、ギブサイト、ダイアスポア、およびその類似物である。ことのほか適しているのは層状ケイ酸塩、例えばベントナイト、モンモリロナイト、ハイドロタルサイト、ヘクトライト、カオリナイト、ベーマイト、雲母、バーミキュライト、またはそれらの混合物である。しかしカーボンブラック、または炭素の更なる変態、例えばカーボンナノチューブも使用され得る。
【００７０】
好ましくは、感圧接着剤の充填剤としてナノスケールおよび／または透明な充填剤が使用される。ここでは、充填剤が少なくとも一つの寸法において最大限の延びが約１００ｎｍ、好ましくは約１０ｎｍである場合、その充填剤をナノスケールと呼ぶ。特に好ましくは、小板状の晶子構造および高いアスペクト比を有する塊状で透明な充填剤が、均一な分布で使用される。小板状の晶子構造および１００を大きく超えるアスペクト比を有する充填剤は、一般的に数ｎｍの厚みしか有さず、しかし晶子の長さもしくは幅は最大数μｍであり得る。このような充填剤も同様にナノ粒子と呼ぶ。加えて、小さな寸法での充填剤の粒子状の様態は、感圧接着剤の透明な形態のために特に有利である。
【００７１】
接着剤マトリクス内で、前述の充填剤によりラビリンス状の構造を構成することによって、例えば酸素および水蒸気の拡散経路は、酸素および水蒸気が接着剤層を通り抜けて浸透することを減少させるように長められる。結合剤マトリクス内で充填剤がより良く分散できるように、充填剤を有機化合物によって表面変性させることができる。このような充填剤の使用自体は、例えばＵＳ２００７／０１３５５５２Ａ１（特許文献１１）およびＷＯ０２／０２６９０８Ａ１（特許文献１２）から知られている。
【００７２】
本発明の更なる有利な実施形態では、酸素および／または水蒸気と特別なやり方において相互作用し得る充填剤も使用される。この場合、（光）電子的装置内に侵入する酸素または水蒸気は、この充填剤と化学的または物理的に結合される。この充填剤は「ゲッター」、「スカベンジャー」、「乾燥剤」、または「吸収材」とも呼ばれる。このような充填剤には、これに限定されるわけではないが例示的に言及するとすれば、酸化性金属と、金属および遷移金属のハロゲン化物、塩、ケイ酸塩、酸化物、水酸化物、硫酸塩、亜硫酸塩、炭酸塩と、過塩素酸塩と、活性炭およびその変種が挙げられる。例として、塩化コバルト、塩化カルシウム、臭化カルシウム、塩化リチウム、塩化亜鉛、臭化亜鉛、二酸化ケイ素（シリカゲル）、酸化アルミニウム（活性アルミニウム）、硫酸カルシウム、硫酸銅、亜ジチオン酸ナトリウム、炭酸ナトリウム、炭酸マグネシウム、二酸化チタン、ベントナイト、モンモリロナイト、珪藻土、ゼオライト、およびアルカリ（土類）金属の酸化物、例えば酸化バリウム、酸化カルシウム、酸化鉄、および酸化マグネシウム、またはカーボンナノチューブが挙げられる。さらに有機吸収剤も使用することができ、例えばポリオレフィンコポリマー、ポリアミドコポリマー、ＰＥＴコポリエステル、または更に、ハイブリッドポリマーをベースとした吸収材であり、これはたいてい例えばコバルトのような触媒と組み合わせて使用される。更なる有機吸収剤は、例えば弱架橋されたポリアクリル酸、アスコルビン酸塩、グルコース、没食子酸、または不飽和油脂である。
【００７３】
バリア作用に関する充填剤のできるだけ優れた有効性を達成するため、充填剤の割合が少なくなり過ぎないようにするべきである。この割合は、好ましくは少なくとも５重量％、さらに好ましくは少なくとも１０重量％、およびことさら好ましくは少なくとも１５重量％である。典型的には充填剤は、感圧接着剤の接着力が強く下げられ過ぎることのないようにか、または他の特性を損なうことのないようにしながら、できるだけ高い割合で使用される。このためこの割合は、一形態では最大９５重量％、好ましくは最大７０重量％、さらに好ましくは最大５０重量％である。
【００７４】
さらに、充填剤のできるだけ細かい分布およびできるだけ高い表面積が有利である。これはより高い効率およびより高い積載能力を可能にし、かつ特にナノスケールの充填剤によって達成される。
【００７５】
感圧接着剤の作製および処理は溶液、分散液からならびに溶融物から行うことができる。好ましくは作製および処理は溶液または溶融物から行われる。特に好ましいのは溶液からの接着剤の作製である。その際、感圧接着剤の成分は、適切な溶剤、例えばトルエン中、またはベンジンおよびアセトンから成る混合物中に溶解され、そして一般的に既知の方法によって支持体上に施される。溶融物からの処理の場合、これはノズルまたはカレンダ機を介した塗布方法であることができる。溶液からの方法の場合、一部の方法を挙げるとすれば、ドクターブレード、ナイフ、ローラ、またはノズルによるコーティングが知られている。
【００７６】
該感圧接着剤は、（光）電子的装置の面全体を貼り付けるために使用することができるか、または然るべき処理をした後で、感圧接着剤または感圧接着テープからダイカット、ロールまたはその他の成形体を作製することができる。感圧接着剤／感圧接着テープの然るべきダイカットおよび成形体は、その後、好ましくは貼り付けるべき土台上に、例えば（光）電子的装置の縁取り（Ｕｍｒａｎｄｕｎｇｅｎ）または境界画定（Ｂｅｇｒｅｎｚｕｎｇ）として貼り付けられる。ダイカットまたは成形体の形状の選択に制限はなく、（光）電子的装置の種類に依存して選択される。平面的なラミネート加工が可能であることは、液体接着剤に比べて浸透物の横からの侵入により浸透経路長が長くなることによって、感圧接着剤のバリア特性に関する利点となる。なぜなら、浸透経路長が浸透に反比例的に影響を及ぼすからである。
【００７７】
感圧接着剤が支持体を備えた平面的な形成物の形で提供される場合には、支持体の厚みが好ましくは約１μｍ〜約３５０μｍ、さらに好ましくは約４μｍ〜約２５０μｍ、および特に好ましくは約１２μｍ〜約１５０μｍの範囲内であることが好ましい。最適な厚みは、（光）電子的装置、最終用途、および感圧接着剤の実施形態の種類に依存する。
【００７８】
以下に、本発明の更なる詳細、目的、特徴、および利点を、好ましい実施例に基づきさらに詳しく説明する。
【図面の簡単な説明】
【００７９】
【図１】第１の（光）電子的装置の概略図である。
【図２】第２の（光）電子的装置の概略図である。
【図３】第３の（光）電子的装置の概略図である。
【発明を実施するための形態】
【００８０】
図１は、（光）電子的装置１の第１の態様を示している。この装置１は土台２を有しており、この土台上に電子構造物３が配置されている。この土台２自体が浸透物に対するバリアとして形成されており、したがって電子構造物３のカプセルの一部を構成している。電子構造物３の上方に、しかもここでは電子構造物から空間的に間隔をあけて、バリアとして形成された更なるカバー４が配置されている。
【００８１】
感圧接着剤５は、電子構造物３を側面の側でもカプセル化するため、かつ同時にカバー４を電子的装置１のその他の部分と結合させるため、電子構造物３の横で周囲を取り囲むように、土台２上に配置されている。感圧接着剤５はカバー４を土台２と結合させる。感圧接着剤５はこれに加え、相応に厚い形状によって電子構造物３からカバー４を隔離することを可能にする。
【００８２】
感圧接着剤５は、ここでは一般的な形において述べられており、かつ以下に実施例においてさらに詳しく説明するような、ビニル芳香族系ブロックコポリマーをベースとした感圧接着剤である。感圧接着剤５は、ここでは土台２をカバー４と結合させる機能を担うだけでなく、加えて浸透物に対するバリア層も形成しており、こうして電子構造物３を、水蒸気および酸素のような浸透物に対して側面からもカプセル化する。
【００８３】
加えてここでは、感圧接着剤５が両面接着テープからのダイカットの形において提供される。このようなダイカットは特に簡単な適用を可能にする。
【００８４】
図２は（光）電子的装置１の代替案としての構成を示している。ここでもまた、土台２上に配置されており、かつ土台２によって下からカプセル化されている電子構造物３が示されている。この場合は電子構造物の上および側面で、感圧接着剤５が面全体に配置されている。そのため電子構造物３は、この位置で感圧接着剤５によってカプセル化される。その後、感圧接着剤５上にカバー４が施される。このカバー４は、前述の構成とは異なり、すでに感圧接着剤によってバリアが提供されているので、必ずしも高いバリア要求を満たさなければならないわけではない。カバー４は、例えば機械的な保護機能を果たし得るだけであり、ただしこのカバーをさらに浸透バリアとして設けることもできる。
【００８５】
図３は、（光）電子的装置１の更なる代替案としての構成を示している。これまでの構成とは異なり、この場合は２つの感圧接着剤５ａ、ｂが設けられており、これらの感圧接着剤は、ここでは同一に作られている。第１の感圧接着剤５ａは、土台２上に面全体に配置されている。この場合、感圧接着剤５ａ上に電子構造物３が配置され、この電子構造物は感圧接着剤５ａによって固定されている。感圧接着剤５ａおよび電子構造物３から成るこのアセンブリは、その後更なる感圧接着剤５ｂによって面全体を覆われ、これにより電子構造物３は感圧接着剤５ａ、ｂによって全ての面においてカプセル化される。この場合もまた、感圧接着剤５ｂ上にカバー４が設けられている。
【００８６】
したがってこの構成では、土台２もカバー４も、必ずしもバリア特性を有さなければならないわけではない。しかしそれでも、電子構造物３への浸透物の浸透をさらに制限するためにバリア特性を付与してもよい。
【００８７】
特に図２、図３に関し、ここでは概略的な図示であることを指摘しておく。図からは、感圧接着剤５がそれぞれ均等な層厚で塗布されることが明白ではない。したがって電子構造物への移行部では、図においてそう見えるような鋭い角が形作られるのではなく、移行部は流動的であり、そしてむしろ、充填されていないかまたは気体で充填された小さな領域が残り得る。しかしながら場合によっては、特に真空下で適用が実施される場合は、下地への適応を行うこともできる。さらに感圧接着剤を局所的に異なる強さで圧迫し、これにより、フロープロセスによってエッジ構造部での高さの差をある程度ならすことができる。図示した寸法も原寸に比例しているわけではなく、むしろわかりやすい図示だけを目的としたものである。特に電子構造物自体は、一般的には比較的平坦に形成される（しばしば１μｍ厚未満）。
【００８８】
図示した全ての実施例では、感圧接着剤５の適用が感圧接着テープの形において行われている。これは原則的に、支持体を備えた両面感圧接着テープ、または転写式接着テープであり得る。ここでは転写式接着テープとしての構成が選択されている。
【００８９】
転写式接着テープとしての感圧接着剤または平面的な形成物上にコーティングされて存在する感圧接着剤の厚みは、一つの態様では、少なくとも１μｍ、好ましくは少なくとも５μｍ、さらに好ましくは少なくとも１２μｍであること、および／または最大１５０μｍ、好ましくは最大７５μｍ、さらに好ましくは最大５０μｍであることを特徴とする。感圧接着剤の厚みは、好ましくは約１μｍ〜約１５０μｍ、さらに好ましくは約５μｍ〜約７５μｍ、および特に好ましくは約１２μｍ〜５０μｍである。これらの好ましい厚み範囲内には、感圧接着剤の薄い厚みと、これにより浸透を減少させる浸透断面が少なくなることと、十分に付着する結合を作るための十分に厚い感圧接着剤フィルムとの間の優れた妥協点がある。最適な厚みは、（光）電子構成、最終用途、感圧接着剤の実施形態の種類、および場合によっては、平坦な土台に依存する。
【実施例】
【００９０】
別の記載がない限り、以下の例における量の記載は全て、全体の組成に対する重量パーセントまたは重量部である。
【００９１】
試験方法
接着力
接着力の測定は以下のように実施した。すなわち、定義された被接着下地としてスチール面、ポリエチレンテレフタレートプレート（ＰＥＴ）、およびポリエチレンプレート（ＰＥ）を用いた。試験すべき貼り付き可能な平面要素を、幅２０ｍｍおよび長さ約２５ｃｍに裁断し、把持区間を設け、かつその後すぐに、それぞれ選択された被接着下地上に、４ｋｇのスチールローラによって１０ｍ／ｍｉｎの送りで５回押し付けた。その後すぐ、このようにして貼り付けた平面要素を、引張試験機（Ｚｗｉｃｋ社）を用いて１８０°の角度で、室温で、および３００ｍｍ／ｍｉｎで被接着下地から剥ぎ取り、かつこのために必要であった力を測定した。測定値（単位はＮ／ｃｍ）は、３回の個別の測定からの平均値として示した。
【００９２】
せん断付着破壊温度（（ＳＡＦＴ）Ｓｈｅａｒ  Ａｄｈｅｓｉｏｎ  Ｆａｉｌｕｒｅ  Ｔｅｍｐｅｒａｔｕｒｅ）
ＳＡＦＴの測定は以下のように実施した。すなわち、定義された被接着下地として研磨されたスチール面を用いた。試験すべき貼り付き可能な平面要素を、幅１０ｍｍおよび長さ約５ｃｍに裁断し、かつその後すぐに、それぞれ選択された１０×１３ｍｍの面積の被接着下地上に、２ｋｇのスチールローラによって１０ｍ／ｍｉｎの送りで３回押し付けた。その後すぐ、このように貼り付けた平面要素に１８０°の角度で０．５Ｎの負荷をかけ、そして９℃／ｍｉｎの昇温速度を適用した。その際、試料が１ｍｍの滑り距離を進んだ時の温度を測定した。測定値（単位は℃）は、２回の個別の測定からの平均値として示す。
【００９３】
透過性
接着剤の透過率をＶＩＳスペクトルについて測定した。ＶＩＳスペクトルの吸収は、Ｋｏｎｔｒｏｎ社のＵＶＩＫＯＮ９２３で実施された。測定されるスペクトルの波長領域は、８００ｎｍ〜４００ｎｍの全周波数を１ｎｍの解像度で含んでいる。このために接着剤をＰＥＴ支持体上に施し、かつ測定の前に、参照として支持体のエンプティチャネル測定（Ｌｅｅｒｋａｎａｌｍｅｓｓｕｎｇ）を全ての波長領域について実施した。結果を提示するため、上記領域内での透過測定の平均値が求められた。
【００９４】
浸透性
酸素（ＯＴＲ）および水蒸気（ＷＶＴＲ）に関する浸透性の測定は、ＤＩＮ５３３８０第３部またはＡＳＴＭ  Ｆ−１２４９に基づいて行われた。このために感圧接着剤を５０μｍの層厚で、浸透可能な膜上に施した。酸素透過性に関しては２３℃および５０％の相対湿度で測定された。水蒸気透過性は３７．５℃および９０％の相対湿度で測定された。
【００９５】
曲げ試験
柔軟性を測定するため、層厚５０μｍの接着剤を、２３μｍの２つのＰＥＴ支持体の間で塗布し、１ｍｍの曲げ半径で、１８０°の曲りで試験した。この試験は、層の破損または剥離が起きなければ合格である。
【００９６】
耐用期間試験
（光）電子構成物の耐用期間を測定するための尺度としてカルシウム試験を採用した。このために窒素雰囲気下で、２０×２０ｍｍ２の大きさの薄いカルシウム層をガラスプレート上に堆積させる。カルシウム層の厚みは約１００ｎｍである。カルシウム層をカプセル化するために、支持体材料としてのＰＥＴバリアフィルムを備えた接着テープを使用する（ＡＳＴＭ  Ｆ−１２４９およびＤＩＮ５３３８０第３部および上で挙げた条件に基づき、ＷＶＴＲ＝８×１０−２ｇ／ｍ２＊ｄおよびＯＴＲ＝６×１０−２ｃｍ３／ｍ２＊ｄ＊ｂａｒ）。接着テープは、全ての側の５ｍｍの縁で直接的にガラス板上に付着させて、カルシウム面の上に適用される。
【００９７】
この試験は、例えばＡ．  Ｇ．  Ｅｒｌａｔら編、「４７ｔｈ  Ａｎｎｕａｌ  Ｔｅｃｈｎｉｃａｌ  Ｃｏｎｆｅｒｅｎｃｅ  Ｐｒｏｃｅｅｄｉｎｇｓ−Ｓｏｃｉｅｔｙ  ｏｆ  Ｖａｃｕｕｍ  Ｃｏａｔｅｒｓ」、２００４、６５４〜６５９頁（非特許文献２）、およびＭ．  Ｅ．  Ｇｒｏｓｓら編「４６ｔｈ  Ａｎｎｕａｌ  Ｔｅｃｈｎｉｃａｌ  Ｃｏｎｆｅｒｅｎｃｅ  Ｐｒｏｃｅｅｄｉｎｇｓ−Ｓｏｃｉｅｔｙ  ｏｆ  Ｖａｃｕｕｍ  Ｃｏａｔｅｒｓ」、２００３、８９〜９２頁（非特許文献３）に記載されているようなカルシウムと水蒸気および酸素との反応に基づいている。その際、水酸化カルシウムおよび酸化カルシウムへの変化によって増大するカルシウム層の光透過を監視する。カルシウム層のない構成物の透過が９０％に達することを耐用期間の終わりとする。測定条件として２３℃および５０％の相対湿度を選択する。サンプルは、感圧接着剤を２５μｍの層厚で面全体に、かつ気泡がない状態で貼り付けた。
【００９８】
サンプルの作製
例１〜例４での感圧接着剤は溶液から作製した。このために個々の成分をトルエン中に溶解し（固形分４０％）、そして未処理のＰＥＴフィルム上にコーティングし、そして１２０℃で１５分間乾燥し、これにより接着剤層が単位面積当りの重量５０ｇ／ｍ２で生じた。浸透試験のためにサンプルを同じやり方で調製し、ただしコーティングはＰＥＴフィルム上ではなく、１．５ｇ／ｍ２でシリコーン被覆された剥離紙上に行い、このため浸透可能な膜上に転写した後で、感圧接着剤だけに関する測定を行うことができた。
【００９９】
【表１】
2015181111.tif 000003
【０１００】
【表２】
2015181111.tif 000004
【０１０１】
【表３】
2015181111.tif 000005
【０１０２】
【表４】
2015181111.tif 000006
【０１０３】
比較例Ｖ１
組成がＥＨＡ７８％、ステアリルアクリレート１９％、およびアクリル酸３％のアクリレートをアセトンおよびベンジン中で重合し、かつこの溶液から、未処理のＰＥＴ支持体（または浸透測定用に、１．５ｇ／ｍ２でシリコーン被覆された剥離紙）上にコーティングし、１２０℃で１５分間乾燥し、そしてアクリレート分に対して０．２％のアルミニウムキレートで架橋した。接着層の厚みは５０μｍである。
【０１０４】
比較例Ｖ２
Ｌｅｖａｍｅｌｔ４５６（エチレンビニルアセテート）６０％およびＦｏｒａｌ８５  ４０％から成る混合物をアセトン中に溶かし、そしてこの溶液から、未処理のＰＥＴ支持体（または浸透測定用に、１．５ｇ／ｍ２でシリコーン被覆された剥離紙）上にコーティングし、そして１２０℃で１５分間乾燥する。接着層の厚みは５０μｍである。
【０１０５】
比較例Ｖ３
市場で入手可能なシリコーン系感圧接着剤であるＧＥ  Ｂａｙｅｒ  Ｓｉｌｉｋｏｎｓ社のＳｉｌｇｒｉｐ  ＰＳＡ  ５２９を過酸化ベンゾイルと混合し、そしてこの溶液から、未処理のＰＥＴ支持体（または浸透測定用に、１．５ｇ／ｍ２でシリコーン被覆された剥離紙）上にコーティングし、そして１２０℃で１５分間乾燥し、架橋する。接着層の厚みは５０μｍである。
【０１０６】
比較例Ｖ４
市場で入手可能なＵＶ硬化型エポキシドのＥｐｏ−Ｔｅｋ  ＯＧ１４２をＰＥＴフィルム上に５０μｍの厚みで薄く塗り、そして１６０Ｗ／ｃｍで、中圧−水銀ランプを用いて１０ｍ／ｍｉｎの進行速度で硬化させた。浸透性を測定するため、サンプルをシリコーン被覆された剥離紙上にコーティングし、そして剥ぎ取った。
【０１０７】
結果
上に挙げた例の接着技術を評価するため、まず接着力、ＳＡＦＴテスト、タック、および柔軟性に基づく試験を実施した。
【０１０８】
【表５】
2015181111.tif 000007
【０１０９】
例１〜例４では、高い、かつ全ての下地上で類似して高い接着力、および温度上昇時の優れた耐性を達成することができ、これらの例は、別の化学構造（Ｖ１〜Ｖ３）をベースとした感圧接着剤に少なくとも匹敵するかまたはより良いことが理解できる。Ｖ４に対する比較によって、高架橋型エポキシドに対する感圧接着剤の高い柔軟性が示される。
【０１１０】
浸透測定および透過測定の結果は表２に示す。
【０１１１】
【表６】
2015181111.tif 000008
【０１１２】
例１〜例４からの感圧接着剤の浸透性はＶ１〜Ｖ３に比べてかなり低く、かつ光の可視領域における透過率は類似していることが理解できる。架橋されたエポキシドおよびブロックコポリマーの水蒸気浸透性は類似しており、酸素透過率はブロックコポリマーの場合がより高い。透過率は全ての例に関して類似の範囲内である。
【０１１３】
耐用期間テストの結果
【０１１４】
【表７】
2015181111.tif 000009
【０１１５】
耐用期間テストの結果、別の感圧接着剤に比べて明らかにかなり良いバリア作用、およびそこから生じる測定構成の耐用期間の延長が示されている。
【符号の説明】
【０１１６】
１  （光）電子的装置
２  土台
３  電子構造
４  カバー
５、５ａ、５ｂ  感圧接着剤
【図１】
2015181111.tif 000010
【図２】
2015181111.tif 000011
【図３】
2015181111.tif 000012
【手続補正書】
【提出日】平成27年5月18日(2015.5.18)
【手続補正１】
【補正対象書類名】明細書
【補正対象項目名】０１１６
【補正方法】変更
【補正の内容】
【０１１６】
１  （光）電子的装置
２  土台
３  電子構造
４  カバー
５、５ａ、５ｂ  感圧接着剤
本願は、特許請求の範囲に記載の発明に係るものであるが、その開示は以下も包含する。
１．
浸透物に対する電子的装置のカプセル化方法であって、
ビニル芳香族系ブロックコポリマーをベースとする感圧接着剤を用意し、ここで、
前記感圧接着剤は、主にビニル芳香族類から構成されたポリマーブロック（Ａブロック）、および主に１，３−ジエンの重合によって構成されたポリマーブロック（Ｂブロック）を含み、かつ前記感圧接着剤は、１００ｇ／ｍ２・ｄ未満のＷＶＴＲ、および／または１００００ｇ／ｍ２・ｄ・ｂａｒ未満のＯＴＲを有し、
かつ
前記感圧接着剤を、電子的装置のカプセル化すべき領域の上および／または周りに適用する、上記方法。
２．
感圧接着剤が、接着テープの形で提供されることを特徴とする上記１に記載の方法。
３．
感圧接着剤が、電子的装置への適用後に架橋されることを特徴とする上記１または２に記載の方法。
４．
感圧接着剤の適用が、これに続く硬化なしで行われることを特徴とする上記１〜３のいずれか一つに記載の方法。
５．
ビニル芳香族類がスチレンであることを特徴とする、上記１〜４のいずれか一つに記載の方法。
６．
１，３−ジエンがブタジエンおよび／またはイソプレンであることを特徴とする、上記１〜５のいずれか一つに記載の方法。
７．
浸透物に対して電子的装置をカプセル化するための感圧接着剤の使用において、
感圧接着剤が、ビニル芳香族系ブロックコポリマーをベースとし、ここで、
前記感圧接着剤は、主にビニル芳香族類から構成されたポリマーブロック（Ａブロック）、および主に１，３−ジエンの重合によって構成されたポリマーブロック（Ｂブロック）を含み、かつ前記感圧接着剤は、１００ｇ／ｍ２・ｄ未満のＷＶＴＲ、および／または１００００ｇ／ｍ２・ｄ・ｂａｒ未満のＯＴＲを有する、
ことを特徴とする、上記使用。
８．
ビニル芳香族類がスチレンであることを特徴とする、上記７に記載の使用。
９．
１，３−ジエンがブタジエンおよび／またはイソプレンであることを特徴とする、上記７または８に記載の使用。
１０．
感圧接着剤が、ビニル芳香族類から構成されたポリマーブロックを含むこと、および
感圧接着剤が、１，３−ジエンの重合によって構成されたポリマーブロック、
および特異的にまたは完全に水素化されたポリマーブロックを含むことを特徴とする上記７〜９のいずれか一つに記載の使用。
１１．
ブロックコポリマーが、ポリビニル芳香族部分を１０重量％〜３５重量％の割合で有することを特徴とする上記７〜１０のいずれか一つに記載の使用。
１２．
感圧接着剤が、ビニル芳香族系ブロックコポリマーを少なくとも２０重量％の割合で有すること、および／または
感圧接着剤が、ビニル芳香族系ブロックコポリマーを最大８０重量％の割合で有することを特徴とする上記７〜１１のいずれか一つに記載の使用。
１３．
感圧接着剤が、樹脂または樹脂混合物を含むことを特徴とする上記７〜１２のいずれか一つに記載の使用。
１４．
感圧接着剤が、３０℃超のＤＡＣＰ値および５０℃超のＭＭＡＰ値を有する少なくとも一種の樹脂を含むこと、および／または
感圧接着剤が、９５℃超の軟化温度を有する少なくとも一種の樹脂を含むことを特徴とする上記７〜１３のいずれか一つに記載の使用。
１５．
感圧接着剤が一種または複数種の添加剤を含むことを特徴とする上記７〜１４のいずれか一つに記載の使用。
１６．
感圧接着剤が一種または複数種の充填剤を含むことを特徴とする上記７〜１５のいずれか一つに記載の使用。
１７．
充填剤が、少なくとも１つの寸法においてナノスケールで形成されることを特徴とする上記１６に記載の使用。
１８．
感圧接着剤が、充填剤を少なくとも５重量％の割合で有すること、および／または
感圧接着剤が、充填剤を最大９５重量％の割合で有することを特徴とする上記１６または１７に記載の使用。
１９．
感圧接着剤が透明に形成されていることを特徴とする上記７〜１８のいずれか一つに記載の使用。
２０．
感圧接着剤が、３２０ｎｍ〜４００ｎｍの波長領域においてＵＶブロック性に形成され、その際、最大２０％の平均透過度をＵＶブロック性と呼ぶことを特徴とする上記７〜１９のいずれか一つに記載の使用。
２１．
感圧接着剤が、少なくとも２０％の破断伸びを有することを特徴とする上記７〜２０のいずれか一つに記載の使用。
２２．
感圧接着剤が、接着テープとして形成されることを特徴とする上記７〜２１のいずれか一つに記載の使用。
２３．
接着テープにおける感圧接着剤の層厚が、少なくとも１μｍであること、および／または
接着テープにおける感圧接着剤の層厚が、最大１５０μｍであることを特徴とする上記７〜２２のいずれか一つに記載の使用。
２４．
電子構造物と、感圧接着剤とを備えた電子的装置であって、
その際、前記電子構造物が少なくとも部分的に感圧接着剤によってカプセル化されている電子的装置において、
前記感圧接着剤が、上記７〜２３のいずれか一つに従って形成されていることを特徴とする前記電子的装置。
【手続補正２】
【補正対象書類名】特許請求の範囲
【補正対象項目名】全文
【補正方法】変更
【補正の内容】
【特許請求の範囲】
【請求項１】
浸透物に対する電子的装置のカプセル化方法であって、
スチレンブロックコポリマーをベースとする感圧接着剤を用意し、かつ
前記感圧接着剤を、電子的装置のカプセル化すべき領域の上および／または周りに適用し、
この際、感圧接着剤が、それぞれ少なくとも９０％の水素化度を有する水素化樹脂または水素化樹脂混合物を含む、
上記方法。
【請求項２】
浸透物に対する電子的装置のカプセル化方法であって、
スチレンブロックコポリマーをベースとする感圧接着剤を用意し、かつ
前記感圧接着剤を、電子的装置のカプセル化すべき領域の上および／または周りに適用し、
この際、感圧接着剤が、３０℃超のＤＡＣＰ値および５０℃超のＭＭＡＰ値を有する少なくとも一種の樹脂を含む、
上記方法。
【請求項３】
感圧接着剤が、接着テープの形で提供されることを特徴とする請求項１または２に記載の方法。
【請求項４】
感圧接着剤が、電子的装置への適用後に架橋されることを特徴とする請求項１〜３のいずれか一つに記載の方法。
【請求項５】
浸透物に対して電子的装置をカプセル化するための感圧接着剤の使用において、
感圧接着剤が、スチレンブロックコポリマーをベースとし、かつ感圧接着剤が、それぞれ少なくとも９０％の水素化度を有する水素化樹脂または水素化樹脂混合物を含むことを特徴とする、上記使用。
【請求項６】
浸透物に対して電子的装置をカプセル化するための感圧接着剤の使用において、
感圧接着剤が、スチレンブロックコポリマーをベースとし、かつ感圧接着剤が、３０℃超のＤＡＣＰ値および５０℃超のＭＭＡＰ値を有する少なくとも一種の樹脂を含むことを特徴とする、上記使用。
【請求項７】
スチレンブロックコポリマーが、１，３−ジエンの重合によって構成されたポリマーブロック、
および／または特異的にまたは完全に水素化されたポリマーブロック
を含むことを特徴とする請求項５または６に記載の使用。
【請求項８】
ブロックコポリマーが、ポリスチレン部分を１０重量％〜３５重量％の割合で有することを特徴とする請求項５〜７のいずれか一つに記載の使用。
【請求項９】
感圧接着剤が、スチレンブロックコポリマーを少なくとも２０重量％の割合で有すること、および／または
感圧接着剤が、スチレンブロックコポリマーを最大８０重量％の割合で有することを特徴とする請求項５〜８のいずれか一つに記載の使用。
【請求項１０】
感圧接着剤が、追加的に、９５℃超の軟化温度を有する少なくとも一種の樹脂を含むことを特徴とする請求項５〜９のいずれか一つに記載の使用。
【請求項１１】
感圧接着剤が一種または複数種の添加剤を含むことを特徴とする請求項５〜１０のいずれか一つに記載の使用。
【請求項１２】
感圧接着剤が一種または複数種の充填剤を含むことを特徴とする請求項５〜１１のいずれか一つに記載の使用。
【請求項１３】
充填剤が、少なくとも１つの寸法においてナノスケールで形成されることを特徴とする請求項１２に記載の使用。
【請求項１４】
感圧接着剤が、充填剤を少なくとも５重量％の割合で有すること、および／または
感圧接着剤が、充填剤を最大９５重量％の割合で有することを特徴とする請求項１１〜１３のいずれか一つに記載の使用。
【請求項１５】
感圧接着剤が４００ｎｍ〜８００ｎｍの波長領域において少なくとも７５％の平均透過度を有することを特徴とする請求項５〜１４のいずれか一つに記載の使用。
【請求項１６】
感圧接着剤が、３２０ｎｍ〜４００ｎｍの波長領域においてＵＶブロック性に形成され、その際、最大２０％の平均透過度をＵＶブロック性と呼ぶことを特徴とする請求項５〜１５のいずれか一つに記載の使用。
【請求項１７】
感圧接着剤が、架橋後に少なくとも２０％の破断伸びを有することを特徴とする請求項５〜１６のいずれか一つに記載の使用。
【請求項１８】
感圧接着剤が、１００ｇ／ｍ２・ｄ未満のＷＶＴＲを有すること、および／または
感圧接着剤が、１００００ｇ／ｍ２・ｄ・ｂａｒ未満のＯＴＲを有することを特徴とする請求項５〜１７のいずれか一つに記載の使用。
【請求項１９】
感圧接着剤が、接着テープとして形成されることを特徴とする請求項５〜１８のいずれか一つに記載の使用。
【請求項２０】
感圧接着剤が、支持体のない接着テープとして形成されることを特徴とする請求項５〜１９のいずれか一つに記載の使用。
【請求項２１】
接着テープにおける感圧接着剤の層厚が、少なくとも１μｍであること、および／または
接着テープにおける感圧接着剤の層厚が、最大１５０μｍであることを特徴とする請求項５〜２０のいずれか一つに記載の使用。
【請求項２２】
電子構造物と、感圧接着剤とを備えた電子的装置であって、
その際、前記電子構造物が少なくとも部分的に感圧接着剤によってカプセル化されている電子的装置において、
前記感圧接着剤が、請求項５〜２１のいずれか一つに従って形成されていることを特徴とする前記電子的装置。